АРМИРОВАННЫЙ ШЛАНГ

1. Шланг, содержащий эластомерный материал и текстильное армирование, причем текстильное армирование состоит, по существу, из волокон, выбранных из группы алифатических полиамидов, отличающийся тем, что усадка применяемых волокон при обработке горячим воздухом, определенная по DIN 53866 при 180°С, 2 мин и предварительном натяжении 5 мН/текс, составляет менее 2,5%.
2. Шланг по п.1, отличающийся тем, что усадка волокон при обработке горячим воздухом составляет менее 2,3%.
3. Шланг по п.1 или 2, отличающийся тем, что усадка волокон при обработке горячим воздухом составляет менее 2,1%.
4. Шланг по п.1, отличающийся тем, что волокна текстильного армирования обработаны средствами для улучшения адгезии, и волокна перед обработкой имеют усадку при обработке горячим воздухом в соответствии с пп.1-3.
5. Шланг по п.1, отличающийся тем, что волокна текстильного армирования не содержат средств для улучшения адгезии.
6. Применение шланга по одному из пп.1-5 в качестве шланга для охлаждающего средства.
7. Способ изготовления шланга с текстильным армированием, включающий экструзию шланга из эластомерного материала, нанесение текстильного армирования на наружную поверхность экструдированного шланга, причем текстильное армирование состоит, по существу, из волокон, которые выбраны из группы алифатических полиамидов, экструзию оболочки из эластомерного материала на текстильное армирование и последующую вулканизацию полученного шланга, отличающийся тем, что в качестве текстильного армирования выбирают волокна с усадкой при обработке горячим воздухом, составляющей менее 2,5%, причем усадку при обработке горячим воздухом определяют по DIN 53866 при 180°С, в течение 2 мин и при предварительном натяжении 5 мН/текс.
8. Способ по п.7, отличающийся тем, что в качестве текстильного армирования выбираются волокна с усадкой при обработке горячим воздухом, составляющей менее 2,3%, причем усадку при обработке горячим воздухом определяют по DIN 53866 при 180°С, в течение 2 мин и при предварительном натяжении 5 мН/текс.
9. Способ по п.7 или 8, отличающийся тем, что в качестве текстильного армирования выбирают волокна с усадкой при обработке горячим воздухом, составляющей менее 2,1%, причем усадку при обработке горячим воздухом определяют по DIN 53866 при 180°С, в течение 2 мин и при предварительном натяжении 5 мН/текс.